(57)【特許請求の範囲】
【請求項１】
支持体の少なくとも片面に剥離層を設け、この剥離層上に自己架橋型ポリマーで、自己架橋成分としてメチロール基を有するエチレン−酢ビ−アクリル系共重合樹脂を含有する転写層を設けたことを特徴とする転写シート。
【請求項２】
前記剥離層がシリコン化合物を含有することを特徴とする請求項１記載の転写シート。
【請求項３】
シリコン化合物が常温硬化型シリコンゴムであることを特徴とする請求項２記載の転写シート。
【請求項４】
自己架橋型ポリマーとして、ガラス転移温度が０℃以上のものと、０℃以下のものを併用することを特徴とする請求項１ないし３記載の転写シート。
【請求項５】
電子写真方式を用いて像受容体にトナー像を形成する画像形成方法であって、該像受容体が請求項１ないし４のいずれかの転写シートであり、像受容体にトナーを、少なくとも熱または圧力のいずれかによって定着することを特徴とする画像形成方法。
【請求項６】
熱により、熱溶融性インク層または熱昇華性染料を受容紙上に転写する画像形成方法であって該像受容体が請求項１ないし４のいずれかの転写シートであることを特徴とする画像形成方法。
【発明の詳細な説明】
【０００１】
【発明の属する技術分野】
本発明はゼログラフィ方式により、普通紙等の被転写材にトナー画像を静電転写する工程を有する電子写真複写機や熱転写記録方式により、被転写材に熱溶融性インク、昇華染料等を転写する工程を有するプリンターやインクジェット方式により水性インクや熱溶融性インクを被転写材に転写する工程を有するプリンター（以下、複写装置と略称する）に用いられる転写シートに関し、より詳細には、複写装置で形成した転写シート上の画像を他の基材、例えば布、キャンバス、プラスチック、紙、木材、皮革、ガラス、陶器、金属等に再転写する工程に使用される転写シートに関するものである。また、これを用いた画像形成方法に関する。
【０００２】
【従来の技術】
近年の複写装置の普及、発展に伴い、単に普通紙上に複写画像を形成するという複写装置本来の用途にとどまらず、その機能を応用して新しい用途を開拓する試みがなされている。
【０００３】
このような新しい用途の一つとして、複写装置で作成した画像を布や皮革、キャンバス、プラスチック、木材、ガラス、陶器、金属等の他の基材に再転写、定着して使用する例がある。このような使用方法は、例えばオーダーメードのＴシャツやトレーナー、エプロン、ジャンパー、コップ、皿、ステンドグラス、パネル複製絵画のような大量生産しない個人向け、もしくは小ロットの商品の製造方法として有効な手段であり、更に最近では高品質画像が得られるフルカラー複写機を使用することも可能となったため、より高品質の画像が手軽にプリントできるようになり、さらに需要が高まりつつある。
【０００４】
このような被転写体にトナー画像を転写して転写画像を形成するための転写シートとしては、例えば特開昭５２−８２５０９号公報に開示されているように、支持体上にシリコン及びフッ素化重合体よりなる群から選択する粘着物質からなる粘着要素の上に特定の低温溶融性重合体よりなる下塗り層を設けたものがある。これは画像再転写の際、軟化した下塗り層と画像が一体化して転写するものであり、本発明に類似したものである。
【０００５】
しかしながら、上記特開昭５２−８２５０９号公報に開示されている下塗り層（本発明でいうところの転写層に相当）材料の塩化ビニル、酢酸ビニル、メタアクリル酸メチル、メタアクリル酸エチル、メタアクリル酸ブチル、塩化ビニリデン及びその混合物、配合物および共重合体よりなる群から選ばれる低温溶融性重合体は、上記した種々の被転写基材との接着性が不充分であり、例えば綿のＴシャツに転写した場合、数回の洗濯で画像が剥離するという問題があった。また、布等に転写した場合、洗濯後のアイロンがけを行なうと、転写画像が再溶融、軟化し、画像が著しく乱れたりアイロンにべっとり付着するという問題もあり、転写画像の定着性の向上が望まれていた。
【０００６】
【発明が解決しようとする課題】
本発明は上記のような事情に鑑みなされたもので、良好な転写性を有すると共に被転写体への優れた画像定着性が得られる転写シートを提供することを目的としている。
【０００７】
もう一つの目的は、加熱転写後、冷えてから支持体を剥離することを可能とし、剥離タイミング等のノウハウを不要とし、大面積の転写においても高画質で均質な転写画像を作成し得る転写シートを提供することである。
【０００８】
もう一つの目的は、転写シート作成時に有機溶剤を使用する必要がなく、環境に優しく、低コストの転写シートを提供することである。
【０００９】
もう一つの目的は複写装置内の搬送安定性を高めた転写シートを提供することである。
【００１０】
【課題を解決するための手段】
本発明者は鋭意検討した結果、支持体の少なくとも片面に剥離層を設け、該剥離層上に特定の自己架橋型ポリマーを含有する転写層を設けることで上記課題の大部分が解決され、更には該剥離層にシリコン化合物、更に好ましくは常温硬化型シリコンゴムを含有させることで加熱転写後冷してから支持体を剥離することが可能となることを見出し本発明に至った。
【００１１】
即ち、本発明は以下の（１）〜（６）である。
【００１２】
（１）支持体の少なくとも片面に剥離層を設け、この剥離層上に自己架橋型ポリマーで、自己架橋成分としてメチロール基を有するエチレン−酢ビ−アクリル系共重合樹脂を含有する転写層を設けたことを特徴とする転写シート。
【００１３】
（２）前記剥離層がシリコン化合物を含有することを特徴とする上記（１）記載の転写シート。
（３）シリコン化合物が常温硬化型シリコンゴムであることを特徴とする上記（２）記載の転写シート。
【００１４】
（４）自己架橋型ポリマーとして、ガラス転移温度が０℃以上のものと、０℃以下のものを併用することを特徴とする上記（１）ないし（３）記載の転写シート。
【００１５】
（５）電子写真方式を用いて像受容体にトナー像を形成する画像形成方法であって、該像受容体が前記（１）ないし（４）のいずれかの転写シートであり、像受容体にトナーを、少なくとも熱または圧力のいずれかによって定着することを特徴とする画像形成方法。
【００１６】
（６）熱により、熱溶融性インク層または熱昇華性染料を受容紙上に転写する画像形成方法であって該像受容体が前記（１）ないし（４）のいずれかの転写シートであることを特徴とする画像形成方法。
【００１７】
更に、本発明には以下の（７）〜（１４）の態様が含まれる。
【００１８】
（７）常温硬化型シリコンゴムが水性エマルジョンであること。
（８）剥離層の乾燥付着量が０．０５ｇ／ｍ２〜５．０ｇ／ｍ２であること。
（９）自己架橋型ポリマーの架橋温度が８０℃以上２５０℃以下であること。
（１０）自己架橋型ポリマーの分子量が１万〜５０万であること。
【００１８】
（１１）自己架橋型ポリマーとして、分子量が１万〜５０万のものと、分子量が１０００万〜６０００万のものを併用すること。
（１２）自己架橋型ポリマーが水性エマルジョンであること。
（１３）転写層の乾燥付着量が５ｇ／ｍ２〜２００ｇ／ｍ２であること。
（１４）支持体が秤量２０〜２００ｇ／ｍ２の紙であること。
【００１９】
以下、本発明を更に詳しく説明する。
【００２０】
本発明の転写シートは支持体の少なくとも片面に剥離層を設けこの剥離層上に特定の自己架橋型ポリマーを含有する転写層を設けたことを特徴とするものであり、より好ましくは支持体の少なくとも片面にシリコン化合物を含有する剥離層を設け、この剥離層上に自己架橋型ポリマーを含有する転写層を設けたものである。シリコン化合物としては好ましくは常温硬化型シリコンゴムであり、自己架橋型ポリマーとしては、自己架橋成分としてメチロール基を有するエチレン−酢ビ−アクリル系共重合樹脂を用いる。
【００２１】
上記構成の転写シートにおいては、転写層の表面にトナー、インク、染料等で画像を形成し、この表面を被転写体に加熱下で圧接し、室温まで冷却後、支持体を剥離することにより画像の再転写が行なわれる。すなわち、本発明による転写層は画像形成時にはトナー、インク、染料等の付着が良好に行なわれ、画像を被転写体に再転写する際の加熱及び加圧条件下では軟化し、被転写体への粘着性、接着性を発現し、室温まで冷却後転写シートを被転写体から剥す際には転写層と被転写体は強固に接着している為、転写層と剥離層の界面で剥離し、結果的に画像形成された転写層が層ごと被転写体に転写・定着する。
【００２２】
また、転写層に特定の自己架橋型ポリマーが含有されている為、被転写体上の転写画像を再加熱しても、加熱・加圧転写時に転写しながら架橋が進行している為、再溶融しにくくなっていること、及び再加熱時の熱そのもので架橋が更に進行する為、再溶融、軟化しにくくなる為、画像の耐熱安定性・定着性が向上しているのである。
【００２３】
更に、本発明の好ましい実施形態として、剥離層に使用する常温硬化型シリコンゴム及び転写層に使用する自己架橋型ポリマーに水性エマルジョンを使用することにより、転写シート作成時の有機溶剤の揮散がなく、環境に優しく、低コストでの製造が可能となる。
【００２４】
更に、剥離層に常温硬化型シリコンゴムを使用することにより、剥離層作成時に加熱を必要とせず低コストで製造できるとともに充分な架橋密度を確保できるため、転写シートの加熱加圧転写時、転写層材料との熱溶融混合が起らず、冷却後でも充分剥離層と転写層の界面が初期状態に維持されているため、冷却後の剥離が可能となる。そのため、転写シートが熱いうちに支持体を剥離する必要があるとか、大面積の転写の際、剥離始点と剥離終点での転写シートの温度が変化することにより転写性が異なる結果、均質で高画質の転写画像が得られないなどの欠点がなくなる。
【００２５】
また、本発明の転写層材料を使用した際、支持体として秤量２０〜２００ｇ／ｍ２の紙を使用することにより、各種複写装置内の搬送安定性が非常に高くなり、かつ、比較的低コストで転写シートが製造できる。
【００２６】
ここで、本発明における剥離層は、ポリエチレンワックス、パラフィンワックス、カルナバワックス、高級脂肪酸アミド、高級脂肪族アルコール、キャンデリラワックス、ライスワックス、モンタンワックス、ビスアマイド系ワックス、マイクロワックス、高級脂肪酸、高級脂肪酸モノグリセリド、ラノリンワックス、エステルワックス、酸化ワックス、石油樹脂ワックスなどのワックス類及び又はフッ素系樹脂、シリコーン系樹脂、ポリエチレン、ＥＶＡ、ポリプロピレン、アルキッド樹脂、ウレタン樹脂、アクリル樹脂、ポリエステル樹脂及びその誘導体等の少なくとも１種を含むことができるが、より好ましくは、シリコンオイル、シリコンワックス、シリコンゴム、シリコン樹脂等のシリコン化合物を含有する層である。好ましくはシリコンゴムであり、より好ましくは常温硬化型シリコンゴムよりなる層であることは前述の通りである。剥離層の乾燥付着量は０．０５ｇ／ｍ２〜５．０ｇ／ｍ２が好ましい。０．０５ｇ／ｍ２以下では剥離性が不充分であり、５．０ｇ／ｍ２以上では経済性に劣るうえ、剥離が重くなるという欠点を有する。
【００２７】
本発明における転写層に使用する自己架橋型ポリマーは、自己架橋成分としてメチロール基を有するエチレン−酢ビ−アクリル系共重合樹脂である。
また、転写紙としての耐熱保存安定性と転写時の加熱による架橋反応性の両立の面で架橋温度が８０℃以上、２５０℃以下であることが好ましい。
【００２８】
また、転写時の被転写体への定着性の面で、自己架橋型ポリマーとして分子量が１万〜５０万のものが好ましい。
【００２９】
自己架橋型ポリマーとしてガラス転移温度が０℃以上のものと０℃以下のものを併用すること及び／又は分子量が１万〜５０万のものと１０００万〜６０００万のものを併用することにより、転写定着性と各種複写装置内搬送安定性が高レベルで両立できる。より好ましくはガラス転移温度が０℃以上のものと０℃以下のものの混合比率は１対１０〜１０対１が分子量が１万〜５０万のものと１０００万〜６０００万のものの混合比率は１対１０〜１０対１である。
【００３０】
転写層の乾燥付着量は５ｇ／ｍ２〜２００ｇ／ｍ２が良好な転写性と転写時の被転写体への定着性の面で好ましい。５ｇ／ｍ２以下では被転写体への定着性が充分でなく、２００ｇ／ｍ２以上では良好な転写性が確保できない。
【００３１】
転写層の構成材料としては自己架橋型ポリマー以外に本発明の効果をそこなわない範囲で以下の如き材料を併用することができる。すなわち、熱可塑性ポリウレタン、ポリアミド、ポリエステル、ポリオレフィン、硝酸セルロース、硝酸セルロースなどのセルロース誘導体、ポリスチレン、ポリα−メチルスチレンなどのスチレン樹脂またはスチレン共重合体、ポリ（メタ）アクリル酸メチル、ポリ（メタ）アクリル酸エチルなどのアクリル樹脂、塩化ビニル酢酸ビニル共重合体、エチレンビニルアルコール共重合体などのビニル重合体、ロジン、ロジン変性マレイン酸樹脂などのロジンエステル樹脂、ポリイソプレンゴム、スチレンブタジエンゴムなどの天然、または、合成ゴム類、および、各種アイオノマーなどの他、エポキシ樹脂、フェノール樹脂等である。
【００３２】
ポリウレタンには、イソシアネート類と、分子末端がヒドロキシル基であるポリオールとの反応により得られる熱可塑性ポリウレタンが含まれる。イソシアネート類には、例えば、トリレンジイソシアネート、ジフェニルメタン−４，４′−ジイソシアネートなどの芳香族ジイソシアネート；イソホロンジイソシアネートなどの脂環族ジイソシアネート；トリメチレンジイソシアネート、テトラメチレンジイソシアネート、ヘキサメチレンジイソシアネート、ドデカメチレンジイソシアネートなどの脂肪族ジイソシアネートなどが含まれる。ポリオールには、アルカンポリオール、ポリエステルポリオール、ポリエーテルポリオールなどのポリヒドロキシ化合物が含まれる。これらのポリヒドロキシ化合物は少なくとも一種用いられる。アルカンポリオールとしては、１，５−ペンタンジオール、１，８−オクタンジオール、１，１０−デカンジオール、１，１２−ドデカンジオールなどのアルカンジオールなどが挙げられる。ポリエステルポリオールとしては、脂肪族ポリエステルジオール、例えば、後述する脂肪族ジオールおよび脂肪族ジカルボン酸のいずれか一方の成分を構成単位として含むポリエステルジオールが含まれる。ポリエーテルポリオールには、例えば、ジエチレングリコール、トリエチレングリコール、ポリエチレングリコール、トリプロピレングリコール、ポリプロピレングリコール、ビスフェノールＡとエチレンオキサイドなどのアルキレンオキサイドとの付加化合物などのポリエーテルジオールが含まれる。
【００３３】
ポリアミドとしては、例えば、ナイロン６、ナイロン１１、ナイロン１２、ナイロン１３、ナイロン６１０、ナイロン６１２、ナイロン６１６などや、これらのナイロン原料を用いた共重合ナイロン（例えばナイロン６／１２など）などが例示される。
【００３４】
ポリエステルには、脂肪族ジオールおよび脂肪族ジカルボン酸のいずれか一方の成分を構成単位として含むポリエステル、特に、脂肪族ジオールと脂肪族ジカルボン酸を構成成分とする脂肪族ポリエステルが含まれる。好ましいポリエステルには、飽和脂肪族カルボン酸の単位を含む場合が多い。脂肪族ジオール成分には、例えば、エチレングリコール、ジエチレングリコール、トリエチレングリコール、ポリエチレングリコール、プロピレングリコール、ジプロピレングリコール、トリプロピレングリコール、ポリプロピレングリコール、１，３−ブタンジオール、１，４−ブタンジオール、ネオペンチルグリコール、１，６−ヘキサンジオール、ポリメチレングリコールなどが含まれ、脂肪族ジカルボン酸成分としては、例えば、マレイン酸、フマル酸などの不飽和脂肪族ジカルボン酸、無水コハク酸、アジピン酸、アゼライン酸、セバシン酸、スベリン酸、ドデカン二酸などの飽和脂肪族ジカルボン酸などが挙げられる。
【００３５】
ポリオレフィンには、例えば、低密度ポリエチレンや直鎖状低密度ポリエチレンなどのポリエチレン、エチレン−ブテン−１共重合体、エチレン−（４−メチルペンテン−１）共重合体、エチレン−酢酸ビニル共重合体、エチレン−（メタ）アクリル酸共重合体、エチレン−（メタ）−アクリレート共重合体、プロピレン−ブテン−１共重合体、エチレン−プロピレン共重合体、エチレン−プロピレン−ブテン−１共重合体、無水マレインなどの変性ポリオレフィンなどが挙げられる。好ましいポリオレフィンには、変性ポリオレフィンなどが含まれる。
【００３６】
本転写層は必要に応じて、粘着性付与剤、酸化防止剤、紫外線吸収剤、着色剤、帯電防止剤、難燃剤、ワックス、可塑剤、充填剤などを含んでいてもよい。
【００３７】
更に本転写シートは高温保存時のブロッキング防止及び複写装置内での搬送安定性の向上のため、支持体の転写層と反対側の面にいわゆるバック層を設けることができる。バック層材料としては、ポリエチレン、ポリプロピレン、塩ビ、ポリスチレン、塩化ビニリデン、ＡＢＳ、アクリル、アクリロニトリル−スチレン、ＡＡＳ、ＡＥＳ、アルキッド樹脂、ポリ−４−メチルペンテン−１、ポリブテン−１、フッ化ビニリデン、フッ化ビニル、ポリカーボネート、ポリアミド、アセタール、ポリフェニレンオキシド、ポリブチレンテレフタレート、ＰＥＴ、ポリフェニレンサルファイド、ポリイミド、ポリスルホン、ポリエーテルスルホン、芳香族ポリエステル、ポリアリレート、エチルセルロース、ＨＥＣ、ヒドロキシプロピルセルロース、メチルセルロース、酢酸セルロース、酢酪酸セルロース、ニトロセルロース、ＰＶＡ、ポリ酢酸ビニル、ポリビニルブチラール、ポリビニルアセタール、ポリビニルピロリドン、ポリメタクリル酸メチル、ポリアクリル酸エチル、ポリアクリルアミド、アクリロニトリル−スチレン共重合体、ポリビニルトルエン、クロマンインデン、ポリエステル、ポリウレタン、シリコーン変性又はフッ素変性ウレタンシリコンゴム等の高分子物質の少なくとも１種が例示できる。
【００３８】
更にこれらに固型又は液状の離型剤又は滑剤又はフィラー等を必要に応じて添加しても良い。例示すれば、ポリエチレンワックス、パラフィンワックス、カルナバワックス、高級脂肪酸アミド、高級脂肪族アルコール、オルガノポリシロキサン、界面活性剤、有機カルボン酸及びその誘導体、フッ素系樹脂、シリコーン系樹脂、シリコーンオイル、タルク、シリカ、炭酸カルシウム、酸化チタン等の少なくとも１種。
【００３９】
これらのうち、好ましくは、シリコンゴム、より好ましくは常温硬化型シリコンゴムであり、更に好ましくは常温硬化型シリコンゴムとシリコン樹脂の混合物である。バック層の好ましい乾燥付着量としては、０．１ｇ／ｍ２〜１０ｇ／ｍ２である。バック層の機能としては高温保存時の転写シートどおしの接着（いわゆるブロッキング）を防止し、かつ複写装置内での搬送安定性を向上させるため、適度な離型性と適度な動摩擦係数を有することが必要となる。
【００４０】
次に、本発明で使用される支持体としては、紙、合成紙、布、不織布、皮革、またポリエチレンテレフタレート、ジアセテートセルロース、トリアセテートセルロース、アクリル系ポリマー、セロハン、セルロイド、ポリ塩化ビニル、ポリカーボネート、ポリイミド、ポリエーテルスルホン、ポリエーテルエーテルケトン、ポリエチレン、ポリプロピレン等の樹脂シート、金属板、金属箔等が挙げられる。またこれらの材料を適宜組み合わせて製造した複合シートや、これらに塗工やラミネートによって耐水性や導電性を付与したもの等の使用が可能であり特に限定されない。好ましくは秤量２０〜２００ｇ／ｍ２の紙が経済性及び複写装置内搬送安定性の面で用いられる。
【００４１】
剥離層及び転写層およびバック層を形成するには、各層を形成する材料を水又は適当な溶剤中に溶解もしくは分散もしくはエマルジョン化させて調整した塗工液を、ロールコーター、ブレードコーター、ワイヤーバーコーター、エアナイフコーター、ロッドコーター等のコーターを適宜使用して支持体上に塗布して形成する。その他、ホットメルトコーター、ラミネートコーター等を使用して支持体上に積層して形成しても良い。
【００４２】
本発明の転写シート上に画像を形成するには、上述したような電子写真方式による複写機を適用する外にも、電子写真方式のプリンターやオフセット印刷、凸版印刷、凹版印刷、孔版印刷等の各種の印刷方法、さらに静電記録、インクジェット記録、感熱転写記録、熱昇華性染料を用いた感熱転写記録、ドットインパクト記録、手書き等の記録方法を適宜選択して適用することができる。
【００４３】
【発明の実施の形態】
以下、実施例に基づき本発明をより詳細に説明する。なお実施例中の部数は重量部を表すものである。
【００４４】
実施例１
支持体として秤量１０４．７ｇ／ｍ２の上質紙を用い、下記組成よりなる剥離層用塗料（Ａ）を支持体の片面にワイヤーバーで塗布、乾燥して剥離層（乾燥塗布量１．７ｇ／ｍ２）を設けた。
【００４５】
［剥離層用塗料（Ａ）］
常温硬化型シリコンゴムエマルジョン                        １０部
(SE-1980クリヤー、東レ・ダウコーニング・シリコン社製、固形分45％）
水                                                        ４０部
上記で得られた剥離層の上に、下記組成よりなる転写層用塗料（Ａ）をワイヤーバーで塗布、乾燥して転写層（乾燥塗布量３０ｇ／ｍ２）を設けて本発明の転写シート（ａ）を得た。
【００４６】
［転写層用塗料（Ａ）］
メチロール成分含有自己架橋型エチレン−酢ビ−アクリル系
共重合樹脂エマルジョン                                    １０部
（ポリゾールEF-421、Ｔｇ＝−21℃、昭和高分子社製、固型分45％、分子量      10万〜20万、架橋温度120 ℃以上）
メチロール成分含有自己架橋型エチレン−酢ビ−アクリル系
共重合樹脂エマルジョン                                    １０部
（ポリゾールEF-250N 、Ｔｇ＝20℃、昭和高分子社製、固型分50％、分子量      10万〜20万、架橋温度120 ℃以上）
上記で得られた転写シート（ａ）をカラー複写機（リコー製、プリテール５５０）を使用し、転写層にフルカラー画像を形成した。転写層に形成された画像は鮮明、高画質であり、プリテール５５０用専用普通紙に形成した場合の画像との差は認められなかった。
【００４７】
次に綿の白布に上記で得られたフルカラー画像形成済の転写シート（ａ）の画像面をあて、熱転写プレス機（毎日マーク社製：ロータリープレス）にて１６０℃、１５秒間加熱プレスを行なった。加熱プレス後、一体化した綿白布と転写シート（ａ）を取り出し、室温まで冷却後、転写シート（ａ）を剥離したところ、画像形成された転写層が完全に布に転写し、支持体である上質紙上には画像は全く残らず、良好な転写性を示し、高画質で鮮明な転写画像が綿白布上に得られた。
【００４８】
上記で得られた転写画像部を綿モードに設定したアイロンでアイロンがけを行なったが、転写画像がほとんど乱れずアイロンに極微量融着、付着するにとどまった。次に上記で得られた転写画像付の綿布を家庭用全自動洗濯機（日立社製：ＫＷ−６０Ｒ３）で１５分間洗濯し、すすぎ、脱水処理を行なった後、自然乾燥を行なうサイクルを１０回繰り返したが、画像の色落ち、剥離等は認められなかった。
【００４９】
実施例２
実施例１において、転写層用塗料（Ａ）にかえて下記転写層用塗料（Ｂ）を使用する他は実施例１と同様にして転写シート（ｂ）を得た。
【００５０】
［転写層用塗料（Ｂ）］
メチロール成分含有自己架橋型エチレン−酢ビ−アクリル系
共重合樹脂エマルジョン                                    １０部
（ポリゾールEF-250N 、Ｔｇ＝20℃、昭和高分子社製、固型分50％、分子量      10万〜20万、架橋温度120 ℃以上）
非反応型カーボネート系ウレタン樹脂エマルジョン            ２０部
（スーパーフレックス460 、Ｔｇ＝−21℃、第１工業製薬社製、固型分38％）
本転写シート（ｂ）を用いて実施例１と同様にして綿白布上にフルカラー画像を転写作成したが、画像鮮明性、転写性、耐アイロン性、耐洗濯性ともに良好であった。
【００５１】
実施例３
実施例１において、転写層用塗料（Ａ）にかえて、下記転写層用塗料（Ｃ）を使用する他はすべて実施例１と同様にして転写シート（ｃ）を得た。また転写時の加熱温度１６０℃、加熱時間１分とする他はすべて実施例１と同様にした。
【００５２】
［転写層用塗料（Ｃ）］
メチロール成分含有自己架橋型エチレン−酢ビ−アクリル系
共重合樹脂エマルジョン                                    １０部
（ポリゾールEF-421、Ｔｇ＝−21℃、昭和高分子社製、固型分45％、分子量      10万〜20万、架橋温度120 ℃以上）
アクリル酸エステル共重合樹脂エマルジョン                  １０部
（ポリゾールSUM-1400、Ｔｇ＝10℃、昭和高分子社製、固型分50％、分子量      1000万）
本転写シート（ｃ）を用いて実施例１と同様にして綿白布上にフルカラー画像を転写作成したが、画像鮮明性、転写性、耐アイロン性、耐洗濯性ともに良好であった。
【００５３】
実施例４
実施例１において、転写層用塗料（Ａ）にかえて、下記転写層用塗料（Ｄ）を使用する他はすべて実施例１と同様にして転写シート（ｄ）を得た。
【００５４】
［転写層用塗料（Ｄ）］
メチロール成分含有自己架橋型アクリル酸エステル共重合樹脂
エマルジョン                                              １０部
（ポリゾールSUM-4002、Ｔｇ＝−20℃、昭和高分子社製、固型分46％、分子      量5000万、架橋温度120 ℃以上）
メチロール成分含有自己架橋型エチレン−酢ビ−アクリル系
共重合樹脂エマルジョン                                    １０部
（ポリゾールEF-250N 、Ｔｇ＝20℃、昭和高分子社製、固型分50％、分子量      10万〜20万、架橋温度120 ℃以上）
本転写シート（ｄ）を用いて実施例１と同様にして綿白布上にフルカラー画像を転写作成したが、画像鮮明性、転写性、耐アイロン性、耐洗濯性ともに良好であった。
【００５５】
実施例５
実施例１において、剥離層用塗料（Ａ）にかえて、下記剥離層用塗料（Ｂ）を使用する他はすべて実施例１と同様にして転写シート（ｅ）を得た。
【００５６】
［剥離層用塗料（Ｂ）］
ステアリン酸アミドエマルジョン                            １０部
（ハイミクロンG-270、中京油脂製、固型分21.5％）
本転写シート（ｅ）を用いて実施例１と同様にして綿白布上にフルカラー画像を転写作成する際加熱プレス後、一体化した綿白布と転写シート（ｅ）を取り出し、熱いうちに素速く転写シート（ｅ）を剥離したところ、画像形成された転写層が完全に布に転写し、画像鮮明性、転写性、耐アイロン性、耐洗濯性ともに良好であった。しかし、加熱プレス後、室温近くまで冷えてから転写シート（ｅ）を剥離したところ、完全に全体が接着しており、剥離できなかった。
【００５７】
比較例１
実施例１において、転写層用塗料（Ａ）にかえて下記転写層用塗料（Ｅ）を使用する他はすべて実施例１と同様にして転写シート（ｆ）を得た。
【００５８】
［転写層用塗料（Ｅ）］
エチレン−酢ビ共重合体樹脂エマルジョン                    １０部
（ポリゾール EVA AD-6 、Ｔｇ＝３℃、昭和高分子社製、固型分56％）
本転写シート（ｆ）を用いて実施例１と同様にして綿白布上にフルカラー画像を転写作成したが、画像鮮明性、転写性は実施例１と同様に優れていたが、転写画像部をアイロンがけしたところ転写画像が著しく乱れ、トナーを含んだ転写層が多量、アイロンに融着した。また、洗濯を１回行なっただけで、一部、画像が剥離した。
【００５９】
比較例２
比較例１において、剥離層用塗料（Ａ）にかえて前記剥離層用塗料（Ｂ）を使用する他はすべて比較例１と同様にして転写シート（ｇ）を得た。
【００６０】
［剥離層用塗料（Ｂ）］
ステアリン酸アミドエマルジョン                            １０部
（ハイミクロンG-270 、中京油脂製、固型分21.5％）
本転写シート（ｇ）を用いて実施例１と同様にして綿白布上にフルカラー画像を転写作成する際加熱プレス後、一体化した綿白布と転写シート（ｇ）を取り出し、室温まで冷却後、転写シート（ｇ）を剥離しようとしたが、完全に全体が接着しており、剥離できなかった。無理に剥離したところ、転写シート（ｇ）は破れてしまった。また、加熱プレス後、熱いうちに転写シート（ｇ）を剥離すると剥離はできるものの、転写層上の画像がところどころ支持体である上質紙上に残っており、高画質で鮮明な転写画像は得られなかった。
【００６１】
【発明の効果】
以上の結果から、本発明の転写シートは複写装置内の搬送性にも問題なく高画質で鮮明な画像が形成でき、加熱転写に際しても冷めてから剥離でき、かつ完全に転写する為、高画質で鮮明な転写画像が得られるうえ、得られた転写画像の耐熱性（耐アイロン性等）、耐洗濯性に優れたものである。また、剥離層、転写層材料に水性エマルジョンを使用することにより環境に優しく、低コストでの製造が可能となる。